(57)【要約】      （修正有）【課題】熱伝導性に優れ、低コストで製造可能な電磁波吸収シートを提供する。【解決手段】電磁波吸収シート１０を、膨張黒鉛１１と磁性フィラー１２を混合した原料を圧縮又は圧延成形してシート状に形成することにより製造する。詳しくは、電磁波吸収シートは、膨張黒鉛をシート状に仮成形した基材シートの一面に磁性フィラー層を積層し、基材シートと磁性フィラー層を圧縮又は圧延成形して一体化し、シート状に形成することにより製造する。【選択図】図１
2020061506.tif 000002
【特許請求の範囲】
【請求項１】
膨張黒鉛と磁性フィラーを混合した原料を圧縮又圧延成形してシート状に形成したことを特徴とする電磁波吸収シート。
【請求項２】
膨張黒鉛をシート状に仮成形した基材シートの一面に磁性フィラー層を積層し、基材シートと磁性フィラー層を圧縮又は圧延成形して一体化し、シート状に形成したことを特徴とする電磁波吸収シート。
【請求項３】
膨張黒鉛をシート状に仮成形した基材シートの両面に磁性フィラー層を積層し、基材シートと両磁性フィラー層を圧縮又は圧延成形して一体化し、シート状に形成したことを特徴とする電磁波吸収シート。
【請求項４】
膨張黒鉛をシート状に仮成形した第１基材シートの一面に磁性フィラー層を積層し、積層した磁性フィラー層に膨張黒鉛をシート状に仮成形した第２基材シートを積層し、第１基材シートと磁性フィラー層及び第２基材シートを圧縮又は圧延成形して一体化し、シート状に形成したことを特徴とする電磁波吸収シート。
【発明の詳細な説明】
【技術分野】
【０００１】
本発明はスマートフォンやパーソナルコンピュータ等の各種電子機器の内部で発生する電磁波ノイズや、機器の外部から伝搬する電磁波ノイズを吸収して機器の誤作動を防止するため、機器のＭＰＵやＩＣ等の電子部品に取り付けて使用される電磁波吸収シートに関する。
【背景技術】
【０００２】
この種の電磁波吸収シートの一形式として、特開２００４−１２７９８６号公報には塩素化ポリウレタンなどのエラストマーやシリコーンゴム等の結合材にフェライト等の磁性フィラーを含有させてシート状に形成した電磁波吸収シートが開示されている。
【０００３】
結合材としてエラストマーやシリコーンゴムを使用した電磁波吸収シートは熱伝導率が１．６〜２Ｗ／ｍｋ程度と低いため、電子部品に取り付けたとき電子部品が発生する熱を効率よく放熱できず、電子部品が加熱して故障するおそれがある。
【０００４】
一方、特開２００７-９５８２９号公報には、電磁波吸収シートの熱伝導性を良くするためマトリクス樹脂に磁性フィラーを混入してシート状に成形するとき、磁性フィラーの濃度が、一面側が高く、他面側が低くなるようにシートの一面から他面に向けて濃度を変化させた電磁波吸収シートが開示されている。
この電磁波吸収シートは、光反応性を有する反応性ビヒクルと磁性フィラーとを含む反応性組成物に対して遠心力を負荷とした状態で光照射を行う光照射処理と、反応性組成物に対して加熱を行う加熱処理を行い、マトリクス樹脂に含有させた磁性フィラーの濃度分布を変化させている。
【先行技術文献】
【特許文献】
【０００５】
【特許文献１】特開２００４−１２７９８６号公報
【特許文献２】特開２００７-９５８２９号公報
【発明の概要】
【発明が解決しようとする課題】
【０００６】
上記した磁性フィラーの濃度分布を変化させて熱伝導性を高める従来の電磁波吸収シートは製造工程が複雑であるため製造コストが高くなる。
本発明はかかる問題点に鑑み、熱伝導性に優れ、低コストで製造可能な電磁波吸収シートを提供することを目的とする。
【課題を解決するための手段】
【０００７】
請求項１に記載の発明に係る電磁波吸収シートは、
膨張黒鉛と磁性フィラーを混合した原料を圧縮又は圧延成形してシート状に形成したことを特徴とする。
【０００８】
請求項２に記載の発明に係る電磁波吸収シートは、
膨張黒鉛をシート状に仮成形した基材シートの一面に磁性フィラー層を積層し、基材シートと磁性フィラー層を圧縮又は圧延成形して一体化し、シート状に形成したことを特徴とする。
【０００９】
請求項３に記載の発明に係る電磁波吸収シートは、
膨張黒鉛をシート状に仮成形した基材シートの両面に磁性フィラー層を積層し、基材シートと両磁性フィラー層を圧縮又は圧延成形して一体化し、シート状に形成したことを特徴とする。
【００１０】
請求項４に記載の発明に係る電磁波吸収シートは、
膨張黒鉛をシート状に仮成形した第１基材シートの一面に磁性フィラー層を積層し、積層した磁性フィラー層に膨張黒鉛をシート状に仮成形した第２基材シートを積層し、第１基材シートと磁性フィラー層及び第２基材シートを圧縮又は圧延成形して一体化し、シート状に形成したことを特徴とする。
【発明の効果】
【００１１】
請求項１に記載の発明によれば、高い熱伝導率を有する膨張黒鉛に磁性フィラーを添加し、それを圧縮又は圧延成形してシート化するので、極めて高い熱伝導率を有する電磁波吸収シートを低コストで製造できる。
【００１２】
請求項２に記載の発明によれば、基材シートを熱伝導率の高い膨張黒鉛で成形するので、基材シートが放熱面となり、極めて高い熱伝導率を有する電磁波吸収シートを低コストで製造できる。
【００１３】
請求項３に記載の発明によれば電磁波吸収シートの表裏両面が磁性フィラー層を成すので、高い電磁波吸収効果を得られるとともに、磁性フィラー層で挟まれた基材シートを熱伝導率の高い膨張黒鉛で成形するので、基材シートが放熱面となり、高い熱伝導率を有する電磁波吸収シートを低コストで製造できる。
【００１４】
請求項４に記載の発明によれば、電磁波吸収シートの表裏両面を成す第１基材シートと第２基材シートを熱伝導率の高い膨張黒鉛で形成するので、高い熱伝導率を有する電磁波吸収シートを低コストで製造できる。
【図面の簡単な説明】
【００１５】
【図１】本発明の第１実施例に係る電磁波吸収シートの構造を模式的に示す説明図である。
【図２】本発明の第２実施例に係る電磁波吸収シートの構造を模式的に示す説明図である。
【図３】本発明の第３実施例に係る電磁波吸収シートの構造を模式的に示す説明図である。
【図４】本発明の第４実施例に係る電磁波吸収シートの構造を模式的に示す説明図である。
【実施例１】
【００１６】
以下に本発明を図面に基づき説明する。図１には本発明の第１実施例に係る電磁波吸収シート１０の構成が模式的に示されている。当該電磁波吸収シート１０は、膨張黒鉛１１と磁性フィラー１２を混合した原料を圧縮又は圧延成形してシート状に形成することにより製造されている。磁性フィラーとしては、軟磁性粉末を用いることが好ましい。軟磁性粉末としては、たとえば、磁性ステンレス（Ｆｅ-Ｃｒ-Ａｌ-Ｓｉ合金）、センダスト（Ｆｅ−Ｓｉ-Ａｌ合金）、パーマロイ（Ｆｅ-Ｎｉ合金）、ケイ素銅（Ｆｅ-Ｃｕ-Ｓｉ合金）、Ｆｅ−Ｓｉ合金、Ｆｅ−Ｓｉ−Ｂ（−Ｃｕ−Ｎｂ）合金、Ｆｅ−Ｎｉ−Ｃｒ−Ｓｉ合金、Ｆｅ−Ｓｉ−Ｃｒ合金、Ｆｅ−Ｓｉ−Ａｌ−Ｎｉ−Ｃｒ合金等が挙げられる。また、フェライト又は純鉄粒子を用いてもよい。フェライトとしては、たとえばＭｎ-Ｚｎフェライト、Ｎｉ-Ｚｎフェライト、Ｍｎ-Ｍｇフェライト、Ｍｎフェライト、Ｃｕ-Ｚｎフェライト、Ｃｕ-Ｍｇ-Ｚｎフェライト、などのソフトフェライト、あるいは永久磁石材料であるハードフェライトが挙げられる。純鉄粒子としては、たとえばカルボニル鉄粉が挙げられる。
【００１７】
本実施例によれば、高い熱伝導率を有する膨張黒鉛１１に磁性フィラー１２を添加し、それを圧縮又は圧延成形してシート化するので、極めて高い熱伝導率を有する電磁波吸収シート１０を低コストで製造できる。
【実施例２】
【００１８】
図２に本発明の第２実施例に係る電磁波吸収シート１０Ａの構造を模式的に示す。当該電磁波吸収シート１０Ａは膨張黒鉛をシート状に仮成形した基材シート１３の一面に磁性フィラー層１４を積層し、基材シート１３と磁性フィラー層１４を圧縮又は圧延成形して一体化し、シート状に形成している。
【００１９】
本実施例によれば、基材シート１３を熱伝導率の高い膨張黒鉛で成形するので、基材シート１３が放熱面となり、極めて高い熱伝導率を有する電磁波吸収シート１０Ａを低コストで製造できる。そして、この電磁波吸収シート１０Ａを使用する場合、基材シート１３の面を電子部品に張り付ければ、電子部品の発熱をより効果的に放熱できる。
【実施例３】
【００２０】
図３に本発明の第３実施例に係る電磁波吸収シート１０Ｂの構造を模式的に示す。当該電磁波吸収シート１０Ｂは、膨張黒鉛をシート状に仮成形した基材シート１５の両面に磁性フィラー層１６、１７を積層し、基材シート１５と両磁性フィラー層１６，１７を圧縮又は圧延成形して一体化し、シート状に形成している。
【００２１】
本実施例によれば、電磁波吸収シート１０Ｂの表裏両面が磁性フィラー層１６、１７を成すので、高い電磁波吸収効果を得られるとともに、磁性フィラー層１６，１７で挟まれた基材シート１５を熱伝導率の高い膨張黒鉛で成形するので、基材シート１５が放熱面となり、高い熱伝導率を有する電磁波吸収シート１０Ｂを低コストで製造できる。
【実施例４】
【００２２】
本発明の第４実施例に係る電磁波吸収シート１０Ｃの構造を図４に模式的に示す。当該電磁波吸収シート１０Ｃは、膨張黒鉛をシート状に仮成形した第１基材シート１８の一面に磁性フィラー層１９を積層し、積層した磁性フィラー層１９に膨張黒鉛をシート状に仮成形した第２基材シート２０を積層し、第１基材シート１８と磁性フィラー層１９及び第２基材シート２０を圧縮又は圧延成形して一体化し、シート状に形成している。
【００２３】
本実施例によれば、電磁波吸収シート１０Ｃの表裏両面を成す第１基材シート１８と第２基材シート２０を熱伝導率の高い膨張黒鉛で形成するので、高い熱伝導率を有する電磁波吸収シート１０Ｃを低コストで製造できる。
とりわけ本実施例の電磁波吸収シート１０Ｃは両面を膨張黒鉛からなる第１基材シート１８と第２基材シート２０で構成したので、どちらの面を電子部品に張り付けても高い放熱効果を得ることができる。
【００２４】
なお、第２，第３，第４実施例に係る電磁波吸収シート１０Ａ，１０Ｂ，１０Ｃにおける磁性フィラー層１４，１６，１７，１９として、第１実施例に係る電磁波吸収シート１０のように膨張黒鉛１１と磁性フィラー１２を混合した原料を圧縮成形してシート状に形成したものを使用しても良い。
【符号の説明】
【００２５】
１０，１０Ａ，１０Ｂ，１０Ｃ…電磁波吸収シート
１１…膨張黒鉛
１２…磁性フィラー
１３…基材シート
１４，１６，１７，１９…磁性フィラー層
１５…基材シート
１８…第１基材シート
２０…第２基材シート
【図１】
2020061506.tif 000003
【図２】
2020061506.tif 000004
【図３】
2020061506.tif 000005
【図４】
2020061506.tif 000006